"MFI型ゼオライトをFe、CoおよびMnのうちの少なくとも一種でイオン交換させたことを特徴とする、燃焼排ガス中の窒素酸化物の除去触媒。請求項1記載の触媒に排ガスを温度200~350°Cの範囲で接触させることを特徴とする、排ガス中の窒素酸化物の除去方法。触媒に排ガスを温度220~320°Cの範囲で接触させることを特徴とする請求項2記載の方法。上述のとおり、従来、舶用機関のように温度250°C付近の低温排ガスに対しては実用的な触媒性能を有する触媒は見い出せていなかった。その原因は、直接分解法および還元除去法では、触媒上でNOが分解した際に生成する酸素が触媒表面から除去されないことにある。従って、触媒表面の酸素を除去することが可能となれば直接分解法および還元除去法が可能と考えられる。本発明者らは検討を重ねた結果、MFI型ゼオライトをFe、CoおよびMnのうちの少なくとも一種でイオン交換させた触媒に排ガスを温度200~350°C、好ましくは220~320°C、より好ましくは230~300°C、より好ましくは230~270°Cの範囲で接触させることで効果的にNOxを低減できることを見出した。MFI型ゼオライトは市販品であってよい。イオン交換方法は、たとえば、Fe、Coおよび/またはMnの前駆体化合物を含む水溶液にMFI型ゼオライトを懸濁させ、濾過、洗浄の後、該ゼオライトを乾燥ついで焼成する方法であってよい。前駆体化合物はFe、Coおよび/またはMnの無機酸塩例えば硝酸塩、硫酸塩、有機酸塩例えば酢酸塩であってよい。Fe、CoおよびMnのうちの少なくとも一種でイオン交換させた後のゼオライトには、ナトリウム、上記イオン交換金属、プロトンの部分に酸点があり、各酸点における酸強度はプロトン>イオン交換金属>ナトリウムの順となる。脱硝反応は、イオン交換金属の酸点で一酸化窒素が分解されることで進行する。次に本発明を実施例に基づいて具体的に説明する。実施例1Fe/ゼオライト触媒市販のMFI型ゼオライト4gを0.05MのFeNO339H20水溶液500m1に50°Cで6時間懸濁させた後、これを濾過、洗浄し、120°Cで12時間乾燥し、さらに400°Cで6時間焼成した。こうしてFeイオン交換ゼオライト触媒を得た。この触媒のFe担持量は2.0wtであった。実施例2Co/ゼオライト触媒市販のMFI型ゼオライト4gを0.01MのCoNO32水溶液500mlに80°Cで18時間懸濁させた後、これを濾過、洗浄し、120°Cで12時間乾燥し、さらに500°Cで4時間焼成した。こうしてCoイオン交換ゼオライト触媒を得た。この触媒のCo担持量は2.31wtであった。実施例3Mn/ゼオライト触媒市販のMFI型ゼオライト4gを0.01MのMnCH3COO2水溶液500m1に80°Cで18時間懸濁させた後、これを濾過、洗浄し、120°Cで12時間乾燥し、さらに500°Cで4時間焼成した。こうしてMnイオン交換ゼオライト触媒を得た。この触媒のMn担持量は4.0wtであった。比較例1A12034gを0.05MのFeNO339H20水溶液500mlに80°Cで6時間懸濁させた後、これを濾過し、120°Cで12時間乾燥し、さらに400°Cで6時間焼成した。こうしてFe担持A1203触媒を得た。この触媒のFe担持量は2.0wtであった。比較例2市販のβ型ゼオライト4gを0.01MのCoNO32水溶液500m1に80°Cで18時間懸濁させた後、これを濾過、洗浄し、120°Cで12時間乾燥し、さらに500°Cで4時間焼成した。こうしてCoイオン交換ゼオライト触媒を得た。この触媒のCo担持量は3.8wtであった。触媒性能評価上記で得られた触媒をプレス成形後に粉砕し、メッシュサイズ28から14に整粒し、得られた粒状触媒を、図2に示す試験装置を用いる評価試験に供した。図2中,は脱硝反応器、は蒸発器、はポンプ、は水槽である。試験条件を表1に示す。表2に試験結果を示す。出口でNO2が生じているのは、平衡の関係からである。供給ガス中の空気中の酸素によってNOがNO2に酸化される。触媒量を増すことで脱硝率を向上させることができる。実施例においてはいずれの触媒においても比較例より高い脱硝率が得られており、本発明の触媒が反応温度250°Cで高い触媒性能を有することがわかる。"